(57)【特許請求の範囲】
【請求項１】
６５〜７５モル％の３，３’，４，４’−ビフェニルテトラカルボン酸二無水物（ＢＰＤＡ）と２５〜３５モル％のピロメリット酸二無水物（ＰＭＤＡ）との混合単量体を、１５〜６０モル％のパラフェニレンジアミン（ｐ−ＰＤＡ）と４０〜８５モル％のメタフェニレンジアミン（ｍ−ＰＤＡ）を含有した芳香族ジアミンと溶液重合させることを含むことを特徴とする全芳香族ポリイミド樹脂の製造方法。
【請求項２】
前記溶液重合が、フェノール系極性有機溶媒を用いて高温で一段階重合することを特徴とする請求項１に記載の全芳香族ポリイミド樹脂製造方法。
【請求項３】
前記フェノール系極性有機溶媒が、メタクレゾールまたはオルト−、メタ−、パラ−の異性体が均一または不均一な比率で混合された混合クレゾールであることを特徴とする請求項２に記載の全芳香族ポリイミド樹脂製造方法。
【請求項４】
請求項１から３の何れか１項に記載の方法により製造された全芳香族ポリイミド樹脂を用いた成形体。
【請求項５】
前記全芳香族ポリイミド樹脂を５０，０００〜１００，０００ｐｓｉ（３４５〜６９０Ｍｐａ）の圧力で圧縮成形して３５０〜４００℃で２〜３時間焼成して製造されることを特徴とする請求項４に記載の成形体。
【発明の詳細な説明】
【技術分野】
【０００１】
本発明は耐熱性ポリイミド樹脂の製造方法に関するものであり、詳細には、従来のポリイミド樹脂よりも優れた耐熱性を有し、機械的特性、特に高温状態で高延伸率を維持する長所があるため、高耐熱性を要求する半導体及び宇宙航空分野の核心耐熱素材として使用できるポリイミド樹脂の製造方法に関する。
【背景技術】
【０００２】
通常、ポリイミド樹脂とは、芳香族テトラカルボン酸またはその誘導体と、芳香族ジアミンまたは芳香族ジイソシアネートを反応させた後、イミド化し、製造される高耐熱樹脂をいう。ポリイミド樹脂は、使用される単量体の種類に応じて様々な分子構造を有するが、代表的な芳香族テトラカルボン酸の成分としてピロメリット酸二無水物（ＰＭＤＡ）と３，３’，４，４’−ビフェニルテトラカルボン酸二無水物（ＢＰＤＡ）が挙げられ、芳香族ジアミン成分としてオキシジアニリン（ＯＤＡ）またはパラフェニレンジアミン（p−ＰＤＡ）が挙げられる。最も代表的なポリイミド樹脂は、繰り返し単位として化学式（１）の化学構造を有する。
【０００３】
【化１】
0005519028.tif 000002
（１）
【０００４】
前記化学式（１）を繰り返し単位とするポリイミド樹脂は、不溶、不融の超高耐熱性樹脂であり、長期使用温度は約２６０℃、短期使用温度は約４８０℃程度で、非常に優れた耐熱特性、優れた電気化学的／機械的特性、耐放射線性及び低温特性、耐薬品性を有するため、電気／電子産業、自動車産業、半導体産業、及び宇宙／航空産業などの様々な先端産業分野の核心部品として使用されている。
【０００５】
しかし、優れた耐熱性及び機械的特性にも関わらず、多様な温度での使用が一部制限されており、特に高温に長時間晒された時に発生される表面クラック（Ｃｒａｃｋ）などの問題がある。したがって、ポリイミドの機械的特性を維持し、かつ耐熱性をさらに向上させようとする試みがあり、例えば、特許文献１では３，３’，４，４’−ビフェニルテトラカルボン酸二無水物（ＢＰＤＡ）とメタフェニレンジアミン（ｍ−ＰＤＡ）をジメチルアセトアミド、Ｎ−メチルピロリジノン、ピリジンのような非プロトン性極性溶媒を用いて製造する方法がある。しかし、非プロトン性極性溶媒下で従来技術のように溶液状態でアミド化反応を行う場合、耐熱性は向上するが、高結晶化度により機械的物性、特に高温での引張強度及び延伸率が低下する。それを補完するために、ポリアミド酸を分離し、固体状態でのイミド化反応を行うことにより、耐熱性と機械的物性に優れたポリイミド樹脂を製造する方法を使用している。
【０００６】
固体状態でイミド化する方法は、分離されたポリアミド酸の粘性が非常に高いため、分離、搬送、及び乾燥などの工程を調節し難く、製造費用が増加する問題がある。それを改善するために、特許文献２では溶液状態でイミド化反応を行うことにより結晶性が増加して機械的物性、特に引張強度及び延伸率の低下を防止し、耐熱性が向上し、機械的特性に優れたポリイミド樹脂を製造する。具体的には、比率が調節されたメタフェニレンジアミン（ｍ−ＰＤＡ）、パラフェニレンジアミン（p−ＰＤＡ）のような２つの芳香族ジアミンを、３，３’，４，４’−ビフェニルテトラカルボン酸二無水物（ＢＰＤＡ）とジメチルアセトアミド、Ｎ−メチルピロリジノン、ピリジンのような非プロトン性極性溶媒下で共重合して対応するポリアミド酸を製造し、第２の反応器にポリアミド酸を搬送して溶液状態でイミド化することにより、耐熱性及び機械的特性が改善されたポリイミド樹脂を製造する２段階の重合方法を使用している。
【０００７】
しかし、このような非プロトン性極性溶媒下でのポリイミド樹脂の製造過程は、中間過程で生成されるポリアミド酸の高粘性により反応状態の調節が難しいだけでなく、特性を改善するための単量体及び組み合わせの選定に制約がある。また、ポリイミドの重合反応において、溶媒に含まれているか、反応中に生成される水は、ポリイミド分子量の増加を妨げる。上述した非プロトン性極性溶媒は、通常、水によく混合されるため、使用する溶媒の水分含量を１００ｐｐｍ以下に調節するか、反応中に生成される水を除去するために、別途の方法及び装置を使用しなければならない問題がある。
【先行技術文献】
【特許文献】
【０００８】
【特許文献１】米国特許登録第５，１６２，４９２号
【特許文献２】米国特許登録第５，８８６，１２９号
【発明の概要】
【発明が解決しようとする課題】
【０００９】
本発明者らは前記問題を解決するために、耐熱性を向上させ、最適の機械的特性を有するポリイミド樹脂の製造に効果的な単量体の組成を見つけ、従来の技術よりも容易に、かつ経済的に製造できる競争力のある新たな製造方法を鋭意検討した結果、本発明に到達した。
したがって、本発明は、従来のポリイミド樹脂よりも優れた耐熱性と、機械的特性、特に高温状態で高延伸率を維持する特性を有するため、高い耐熱性を要求する半導体及び宇宙航空分野の核心耐熱素材として使用できるポリイミド樹脂の製造方法を提供することにその目的がある。
また、本発明は、前記製造方法により製造されたポリイミド樹脂を用いたポリイミド成形体の製造方法を提供することにその目的がある。
【課題を解決するための手段】
【００１０】
本発明では、３，３’，４，４’−ビフェニルテトラカルボン酸二無水物（ＢＰＤＡ）とピロメリット酸二無水物（ＰＭＤＡ）の比率が調節された２つの芳香族テトラカルボン酸二無水物と、芳香族ジアミンと、を所定の比率で使用して極性有機溶媒下で直接重合して製造することにより、従来のポリイミドよりも耐熱性が向上し、高温での引張特性、特に、高温での延伸率が増加する優れたポリイミド樹脂が得られる。
本発明で、溶液状態でのイミド化反応により得られた高耐熱性のポリイミド樹脂は次の化学式（１）のような構造を有する。
【００１１】
【化２】
0005519028.tif 000003
（１）
（式中、Ｒは比率が調節された２つのテトラカルボン酸二無水物からなるもので、Ｒ’は１つまたは２つ以上の芳香族ジアミン誘導体から生成されたものである。）
また、本発明は、前記製造方法により製造されたポリイミド樹脂を５０，０００〜１００，０００ｐｓｉの圧力で圧縮成形して焼成することを含むポリイミド成形体の製造方法を提供する。
【発明の効果】
【００１２】
本発明によれば、従来のポリイミドよりも耐熱性が向上したポリイミド樹脂及び成形体を容易に、かつ経済的に得ることができ、特に既存のポリイミドの問題であった、２６０℃以上の高温領域で延伸率が低下して耐久性の低下を招いた問題を克服した。
したがって、既存のポリイミド部品素材よりも強化された耐熱性、耐摩耗性、機械的特性により電気／電子、半導体、平板ディスプレイ、自動車、及び宇宙航空などの先端産業の高耐熱機械部品への適用が見込まれる。
【図面の簡単な説明】
【００１３】
【図１】従来のポリイミドと本発明のポリイミドが空気中の高温に晒された時間による重量損失重量％をもって耐熱性を比較したグラフである。
【図２】従来のポリイミドと本発明のポリイミドの２６０℃の高温状態での延伸率（％）を比較したグラフである。
【発明を実施するための形態】
【００１４】
従来のポリイミド樹脂よりも耐熱性が向上した全芳香族ポリイミド樹脂の製造のために、芳香族テトラカルボン酸二無水物とジアミンは、芳香族性を有しており、構造的に脆弱な−Ｏ−、−Ｓ−、−ＣＯ−などの官能基は含んではならない。
また、溶液状態でのイミド化反応により高い機械的特性を維持するためには、ポリイミドの分子構造が直鎖状構造を持つべきである。
【００１５】
したがって、本発明では３，３’，４，４’−ビフェニルテトラカルボン酸二無水物（ＢＰＤＡ）とピロメリット酸二無水物（ＰＭＤＡ）の比率が調節された２つの芳香族テトラカルボン酸二無水物と、芳香族ジアミンとしてパラフェニレンジアミン（p−ＰＤＡ）とメタフェニレンジアミン（ｍ−ＰＤＡ）を所定の比率で使用し、高沸点のフェノール系有機極性溶媒下で一段階直接重合により製造することにより、従来のポリイミドよりも耐熱性が向上し、かつ高温での引張特性と延伸率に優れたポリイミド樹脂が得られる。
本発明で、溶液状態でのイミド化反応による高耐熱性のポリイミド樹脂は、次の化学式（１）のような構造を有する。
【００１６】
【化３】
0005519028.tif 000004
（１）
【００１７】
（式中、Ｒは比率が調節された２つのテトラカルボン酸二無水物からなるもので、４０〜８０モル％の３，３’，４，４’−ビフェニルテトラカルボン酸二無水物（ＢＰＤＡ）と２０〜６０モル％のピロメリット酸二無水物（ＰＭＤＡ）からなり、好ましくは６５〜７５モル％の３，３’，４，４’−ビフェニルテトラカルボン酸二無水物（ＢＰＤＡ）と２５〜３５モル％のピロメリット酸二無水物（ＰＭＤＡ）からなる。
Ｒ’は１つまたは２つ以上の芳香族ジアミン誘導体から生成されたもので、好ましくは１５〜６０モル％のパラフェニレンジアミン（p−ＰＤＡ）と４０〜８５モル％のメタフェニレンジアミン（ｍ−ＰＤＡ）からなり、さらに好ましくは５０〜６０モル％のパラフェニレンジアミン（p−ＰＤＡ）と４０〜５０モル％のメタフェニレンジアミン（ｍ−ＰＤＡ）からなる。）
【００１８】
前記ポリイミド樹脂は具体的に次のような方法で製造される。
高沸点のフェノール系有機極性溶媒に芳香族ジアミンとしてパラフェニレンジアミン（p−ＰＤＡ）とメタフェニレンジアミン（ｍ−ＰＤＡ）を所定のモル％に溶解する。この時、所定のモル％の３，３’，４，４’−ビフェニルテトラカルボン酸二無水物（ＢＰＤＡ）とピロメリット酸二無水物（ＰＭＤＡ）を均一に混合し、溶液の温度を８０〜１２０℃に１〜２時間上昇させる過程で３等分して固体状態で同量注入することが好ましい。
【００１９】
次に、８０〜１２０℃で約２時間撹拌し、反応混合液の温度を１〜２時間にわたって１６０〜２００℃に上昇させた後、その状態を２時間維持する。反応に用いられたフェノール系有機極性溶媒は水とあまり混合せず、反応中に生成された水は気化してコンデンサに凝縮され、層分離されるため、容易に除去され、これによって高分子量のポリイミド樹脂粉末が得られる。生成されるポリイミドスラリー溶液を６０〜８０℃まで冷却した後、用いられた高沸点のフェノール系有機極性溶媒１００体積％に対して３０〜６０体積％のメチルアルコールを添加して希釈する。希釈したポリイミドスラリーをアセトンまたはメチルアルコールのように低沸点の有機溶液で洗浄し、１００〜２５０℃の温度と、１０-1Ｔｏｒｒ以下の真空及び窒素ガス気流下で１８時間乾燥する。１６０〜２２０℃の温度が好ましく、さらに好ましくは１９０〜２００℃の温度である。
【００２０】
結果的に、生成されたポリイミド樹脂は５〜２０％以下の適切な結晶化度と、高い比表面積を持つようになるため、効果的に圧縮成形される。
反応に用いられた高沸点のフェノール系有機極性溶媒としては、メタクレゾールや、オルト、メタ、パラの異性体が不均一に混合された混合クレゾール（Ｍｉｘｅｄ−Ｃｒｅｓｏｌ）が挙げられる。また、固形分の濃度は６重量％〜１６重量％が好ましく、さらに好ましくは８重量％〜１２重量％である。
上述したように、本発明により製造されたポリイミド樹脂粉末は、固有粘度が０．７〜２．５ｄｌ／ｇの範囲を維持し、結晶化度が５〜１０％であり、比表面積は５０〜２００ｍ2／ｇの範囲を維持し、また、イミド化度は９８〜９９％の範囲である。
【００２１】
本発明により製造されたポリイミド樹脂を５０，０００〜１００，０００ｐｓｉ（３４５〜６９０Ｍｐａ）の圧力で室温及び高温で圧縮成形して窒素気流下で３５０〜４００℃で２〜３時間焼成するか、または高温高圧を同時に加える過程により高耐熱性及び優れた機械的強度を有するポリイミド成形品を製造することができる。
【００２２】
本発明のポリイミド樹脂を用いて製造されたポリイミド成形品は、従来のポリイミドよりも耐熱性が向上した。例えば、従来のポリイミドが同条件で５．０重量％以上の重量減量を示すが、本発明によるポリイミドは２．０〜１．５重量％以下の重量減量を示し、耐熱性が非常に向上したことが分かる。
【００２３】
また、従来のポリイミドの延伸率特性は高温２６０℃で測定する場合、室温で測定する値よりも低下する一般的な現象のために、高温使用中にクラック（Ｃｒａｃｋ）が発生するか、機械的強度の急激な低下を招いた。これら特性のため、一般的な産業分野よりも高温特性を必要とする半導体産業及び宇宙航空産業分野での使用が制限的であった。しかし、本発明により製造されたポリイミドは、高温状態で引張特性を評価する時、延伸率が低下する従来のポリイミドとは異なり、高温で延伸率特性がさらに優れた高耐熱性のポリイミドであって、今後、半導体産業及び宇宙航空産業で特に有効に使用されることができる。
このような本発明を次の実施例に基づいてより詳しく説明するが、本発明が必ずしもこれに限定されることはない。
【実施例】
【００２４】
実施例１：ＢＰＤＡ（７０モル％）＋ＰＭＤＡ（３０モル％）＋ｍ−ＰＤＡ
撹拌器、温度調節装置、窒素注入装置が付着された２lの反応器に３７．８５ｇのメタフェニレンジアミン（ｍ−ＰＤＡ）を入れて混合クレゾールに溶解させ、室温で窒素ガスを通過させる。
室温から１１０℃まで２時間にわたって昇温し、７２．０８ｇの３，３’，４，４’−ビフェニルテトラカルボン酸二無水物（ＢＰＤＡ、７０モル％）と２２．９０ｇのピロメリット酸二無水物（ＰＭＤＡ、３０モル％）を３回に分けて固体状態で同量注入する。この時、固形分の濃度は８重量％に固定し、１１０℃で２時間反応させ、反応溶液の温度を１７５℃まで２時間にわたって昇温した後、２時間撹拌してイミド化反応を行う。反応が終了すると、反応溶液を４０℃まで冷却した後、用いられたクレゾール１００体積％に対して４０体積％のメチルアルコールを添加する。３０分間さらに撹拌し、１０-1Ｔｏｒｒの真空状態及び窒素気流下で１６時間乾燥する。
製造されたポリイミド樹脂は、濃硫酸を溶媒にして０．５ｇ／ｄｌの濃度で３０℃で測定した固有粘度が１．２０ｄｌ／ｇであり、イミド化度は９９％であった。
前記樹脂を１００，０００ｐｓｉの圧力で成形し、４００℃で３時間窒素気流下で焼結する。製造されたポリイミド成形体の引張強度、延伸率、及び耐熱性を下記性能評価方法で測定して表１に整理した。
【００２５】
実施例２：ＢＰＤＡ（６０モル％）＋ＰＭＤＡ（４０モル％）、ｍ−ＰＤＡ
３７．８５ｇの ｍ−ＰＤＡ、６１．７９ｇのＢＰＤＡ（６０モル％）と、３０．５４ｇのＰＭＤＡ（４０モル％）を用いて実施例１のような方法でポリイミド樹脂を製造した。製造されたポリイミド樹脂の固有粘度は１．０２ｄｌ／ｇであり、イミド化度は９９％であった。
製造されたポリイミド成形体の引張強度、延伸率、及び耐熱性を下記性能評価方法で測定して表１に整理した。
【００２６】
実施例３：ＢＰＤＡ（５０モル％）＋ＰＭＤＡ（５０モル％）＋ ｍ−ＰＤＡ
３７．８５ｇの ｍ−ＰＤＡ、５１．４９ｇのＢＰＤＡ（５０モル％）と、３８．１７ｇのＰＭＤＡ（５０モル％）を用いて実施例１のような方法でポリイミド樹脂を製造した。製造されたポリイミド樹脂の固有粘度は０．９６ｄｌ／ｇであり、イミド化度は９９％であった。
製造されたポリイミド成形体の引張強度、延伸率、及び耐熱性を下記性能評価方法で測定して表１に整理した。
【００２７】
実施例４：ＢＰＤＡ（３０モル％）＋ＰＭＤＡ（７０モル％）＋ ｍ−ＰＤＡ
３７．８５ｇの ｍ−ＰＤＡと、３０．８９ｇのＢＰＤＡ（３０モル％）と、５３．４４ｇのＰＭＤＡ（７０モル％）を用いて実施例１のような方法でポリイミド樹脂を製造した。製造されたポリイミド樹脂の固有粘度は０．９２ｄｌ／ｇであり、イミド化度は９９％であった。
製造されたポリイミド成形体の引張強度、延伸率及び耐熱性を下記性能評価方法で測定して表１に整理した。
【００２８】
実施例５：ＢＰＤＡ（７０モル％）＋ＰＭＤＡ（３０モル％）＋ ｍ−ＰＤＡ（４０モル％）＋ p−ＰＤＡ（６０モル％）
１５．１４ｇの ｍ−ＰＤＡ（４０モル％）と２２．１７ｇのp−ＰＤＡ（６０モル％）、７２．０８ｇのＢＰＤＡ（７０モル％）と２２．９０ｇのＰＭＤＡ（３０モル％）を用いて実施例１のような方法でポリイミド樹脂を製造した。製造されたポリイミド樹脂の固有粘度は０．９２ｄｌ／ｇであり、イミド化度は９９％であった。
製造されたポリイミド成形体の引張強度、延伸率、及び耐熱性を下記性能評価方法で測定して表１に整理した。
【００２９】
実施例６：ＢＰＤＡ（７０モル％）＋ＰＭＤＡ（３０モル％）＋ ｍ−ＰＤＡ（７０モル％）＋p −ＰＤＡ（３０モル％）
２６．４９ｇのｍ−ＰＤＡ（７０モル％）と１１．３５ｇのp−ＰＤＡ（３０モル％）、７２．０８ｇのＢＰＤＡ（７０モル％）と２２．９０ｇのＰＭＤＡ（３０モル％）を用いて実施例１のような方法でポリイミド樹脂を製造した。製造されたポリイミド樹脂の固有粘度は０．９２ｄｌ／ｇであり、イミド化度は９９％であった。
製造されたポリイミド成形体の引張強度、延伸率、及び耐熱性を下記性能評価方法で測定して表１に整理した。
【００３０】
比較例：ＰＭＤＡ＋４，４−オキシジアニリン（ＯＤＡ）
撹拌器、温度調節装置、窒素注入装置が付着された２lの反応器に３６．１１ｇの４，４'−オキシジアニリン（ＯＤＡ）を入れて混合クレゾールに溶解させ、室温で窒素ガスを通過させる。
室温から６０〜８０℃まで１〜２時間にわたって昇温し、３９．４５ｇのピロメリット酸二無水物（ＰＭＤＡ）を３回に分けて固体状態で同量注入する。この時、固形分の濃度は１２重量％に固定し、１〜２時間反応させた後、１６５℃まで徐々に昇温して１〜２時間撹拌してイミド化反応を実施する。反応が終了すると、反応液の温度を８０℃まで冷却し、濾過してメチルアルコールで洗浄する。
製造されたポリイミド樹脂を１９０℃、１０-1Ｔｏｒｒの真空状態及び窒素気流下で１６時間乾燥する。
製造されたポリイミド樹脂は、濃硫酸を溶媒にして０．５ｇ／ｄｌの濃度で３０℃で測定した固有粘度が０．９８ｄｌ／ｇであり、イミド化度は９９％であった。
前記樹脂を１００，０００ｐｓｉの圧力で成形し、４００℃で３時間窒素気流下で焼結する。
製造されたポリイミド成形体の引張強度、延伸率、及び耐熱性を下記性能評価方法で測定して表１に整理した。
【００３１】
性能評価１：ポリイミド成形体の引張強度及び延伸率の測定
前記方法により製造されたポリイミド成形体の引張強度及び延伸率は、ＡＳＴＭ  Ｄ−１７０８に提示された方法で測定した。
【００３２】
性能評価２：ポリイミド成形体の耐熱性の測定
ポリイミド成形体を０．６１Ｍｐａ空気圧下で４００℃で２５時間放置し、重量減量を比較した。
％重量損失＝（初期重量−晒された後の重量）／初期重量×１００
【００３３】
【表１】
0005519028.tif 000005
【００３４】
表１で示したように、本発明により製造されたポリイミド成形体は、ＰＭＤＡとＢＰＤＡを適切に混合して使用し、好ましくはそれに加えてｍ−ＰＤＡとρ−ＰＤＡも適切に混合使用することにより、従来のＰＭＤＡとＯＤＡをそれぞれ単独使用して製造したポリイミド成形体に比べて、耐熱性に優れ、引張強度と延伸率、特に高温（２６０℃）での引張強度と延伸率に優れた特性が確認できる。
したがって、本発明により製造されたポリイミド成形体は、高耐熱性、高温での高い引張強度及び延伸率が要求される半導体産業及び航空宇宙産業などで応用できる長所がある。
【図１】
0005519028.tif 000006
【図２】
0005519028.tif 000007